지 지체 를 갖 지 않 은 Ce 화합물 을 다음 과 같이 제조 하 였 다 . 11 그램 의 수 중 32 . 2 ％ PVPA 에 , 서서히 교반 하 면서 , 질산 세륨 ( III ) 육수 화물 8 . 95 그램 의 수용액 을 첨가 하 였 다 . 얻 어 진 침전물 을 1 시간 동안 대략 60 ℃ 에서 교반 한 다음 여과지 에서 수집 하 였 다 . 종이 로부터 여과 케이크 를 제거 하 고 , 대략 70 g 의 탈 이온 수 와 함께 5 분 간 교반 하 였 다 . 이 방법 을 4 회 반복 하 였 다 . 최종 백색 고형물 을 80 ℃ 및 4 . 5 인치 의 수은 에서 4 시간 건조 시켰 다 . 최종 생성물 은 6 . 3 그램 의 자유 유동 성 미세 한 백색 분말 로 구성 되 었 다 . 분말 을 서서히 분쇄 한 후 에 시마즈 랩 X , XRD - 6000 을 사용 하 여 X - 선 회절 을 수행 하 였 다 . 결과 는 뚜렷 한 결정 성 피크 를 나타내 지 않 았 으나 , 거의 무 정형 또는 비 - 결정 성 인 물질 과 일치 하 는 약 21 도 에서 하나 의 넓 은 확산 피크 를 나타낸다 .